(57)【特許請求の範囲】
【請求項１】
重量平均分子量が５５万以上でありガラス転移温度が−５０℃以下であるスチレンブタジエンゴムを含むゴム成分、加硫剤としてのジチオモルフォリン、加硫促進剤、カーボンブラック及びオイルを含有し、
前記スチレンブタジエンゴムの含有量が、前記ゴム成分に対して、８５質量％以上である、コンベヤベルト用ゴム組成物。
【請求項２】
前記ジチオモルフォリンの含有量が、前記ゴム成分１００質量部に対して、０．５〜２．０質量部である、請求項１に記載のコンベヤベルト用ゴム組成物。
【請求項３】
前記加硫促進剤の含有量が、前記ゴム成分１００質量部に対して、３．０〜４．５質量部である、請求項１又は２に記載のコンベヤベルト用ゴム組成物。
【請求項４】
前記加硫促進剤に対する前記ジチオモルフォリンの質量比（ジチオモルフォリン／加硫促進剤）が、０．２〜０．３である、請求項１〜３のいずれか１項に記載のコンベヤベルト用ゴム組成物。
【請求項５】
前記カーボンブラックの含有量が、前記ゴム成分１００質量部に対して、４０〜６０質量部である、請求項１〜４のいずれか１項に記載のコンベヤベルト用ゴム組成物。
【請求項６】
前記オイルの含有量が、前記ゴム成分１００質量部に対して、５〜２０質量部である、請求項１〜５のいずれか１項に記載のコンベヤベルト用ゴム組成物。
【請求項７】
前記ゴム成分が更にブタジエンゴムを含む、請求項１〜６のいずれか１項に記載のコンベヤベルト用ゴム組成物。
【請求項８】
請求項１〜７のいずれか１項に記載のコンベヤベルト用ゴム組成物を用いて製造されるコンベヤベルト。
【請求項９】
前記コンベヤベルト用ゴム組成物を少なくとも下面カバーゴム層に用いて製造される、請求項８に記載のコンベヤベルト。
【請求項１０】
６０〜１５０℃の条件下で使用される請求項８又は９に記載のコンベヤベルト。
【発明の詳細な説明】
【技術分野】
【０００１】
本発明は、コンベヤベルト用ゴム組成物及びコンベヤベルトに関する。
【背景技術】
【０００２】
従来、スチレンブタジエンゴム及びブタジエンゴムを含有するゴム組成物を用いて製造される空気浮上式コンベヤベルトが提案されている。
例えば、特許文献１には、スチレンブタジエンゴムとブタジエンゴムとを９５／５〜７０／３０の質量比（ＳＢＲ／ＢＲ）で含むゴム成分１００質量部に対して、カーボンブラック７０質量部以上を含有する、空気浮上式コンベヤベルト用ゴム組成物が記載されている。
【０００３】
【特許文献１】特開２０１４−２１０６５２号公報
【発明の開示】
【発明が解決しようとする課題】
【０００４】
しかし、本発明者が、特許文献１を参考にしてＳＢＲ及びＢＲを含有するゴム組成物を調製しこれを評価したところ、このようなゴム組成物は、耐熱性（具体的には例えば耐熱老化性。以下同様。）、ゴム物性（具体的には例えば、耐摩耗性、熱時の破断強度。以下同様。）、省電力性が低い場合があることが明らかとなった。
【０００５】
そこで、本発明は、耐熱性、ゴム物性、省電力性に優れるコンベヤベルト用ゴム組成物及びコンベヤベルトを提供することを課題とする。
【課題を解決するための手段】
【０００６】
本発明者は、上記課題を解決するために鋭意検討した結果、重量平均分子量が５５万以上でありガラス転移温度が−５０℃以下であるスチレンブタジエンゴムを含むゴム成分、加硫剤としてのジチオモルフォリン、加硫促進剤、カーボンブラック及びオイルを含有し、スチレンブタジエンゴムの含有量がゴム成分に対して８５質量％以上であるゴム組成物が、耐熱性、ゴム物性、省電力性に優れることを見出し、本発明を完成させた。
本発明は上記知見等に基づくものであり、具体的には以下の構成により上記課題を解決するものである。
【０００７】
［１］  重量平均分子量が５５万以上でありガラス転移温度が−５０℃以下であるスチレンブタジエンゴムを含むゴム成分、加硫剤としてのジチオモルフォリン、加硫促進剤、カーボンブラック及びオイルを含有し、
前記スチレンブタジエンゴムの含有量が、前記ゴム成分に対して、８５質量％以上である、コンベヤベルト用ゴム組成物。
［２］  前記ジチオモルフォリンの含有量が、前記ゴム成分１００質量部に対して、０．５〜２．０質量部である、［１］に記載のコンベヤベルト用ゴム組成物。
［３］  前記加硫促進剤の含有量が、前記ゴム成分１００質量部に対して、３．０〜４．５質量部である、［１］又は［２］に記載のコンベヤベルト用ゴム組成物。
［４］  前記加硫促進剤に対する前記ジチオモルフォリンの質量比（ジチオモルフォリン／加硫促進剤）が、０．２〜０．３である、［１］〜［３］のいずれかに記載のコンベヤベルト用ゴム組成物。
［５］  前記カーボンブラックの含有量が、前記ゴム成分１００質量部に対して、４０〜６０質量部である、［１］〜［４］のいずれかに記載のコンベヤベルト用ゴム組成物。
［６］  前記オイルの含有量が、前記ゴム成分１００質量部に対して、５〜２０質量部である、［１］〜［５］のいずれかに記載のコンベヤベルト用ゴム組成物。
［７］  前記ゴム成分が更にブタジエンゴムを含む、［１］〜［６］のいずれかに記載のコンベヤベルト用ゴム組成物。
［８］  ［１］〜［７］のいずれかに記載のコンベヤベルト用ゴム組成物を用いて製造されるコンベヤベルト。
［９］  前記コンベヤベルト用ゴム組成物を少なくとも下面カバーゴム層に用いて製造される、［８］に記載のコンベヤベルト。
［１０］  ６０〜１５０℃の条件下で使用される［８］又は［９］に記載のコンベヤベルト。
【発明の効果】
【０００８】
本発明によれば、耐熱性、ゴム物性、省電力性に優れるコンベヤベルト用ゴム組成物及びコンベヤベルトを提供することができる。
【図面の簡単な説明】
【０００９】
【図１】図１は、本発明のコンベヤベルトの好適な実施態様の一例を模式的に示した断面図である。
【発明を実施するための形態】
【００１０】
本発明について以下詳細に説明する。
なお、本明細書において、「〜」を用いて表される数値範囲は、「〜」の前後に記載される数値を下限値および上限値として含む範囲を意味する。
また、本明細書において、成分が複数の種類の物質を含む場合、上記成分の含有量とは、複数の種類の物質の合計の含有量を指す。
本発明において、耐熱性、ゴム物性及び省電力性のうちのいずれかがより優れる場合を「本発明の効果により優れる」という。
【００１１】
［コンベヤベルト用ゴム組成物］
本発明のコンベヤベルト用ゴム組成物（本発明のゴム組成物）は、
重量平均分子量が５５万以上でありガラス転移温度が−５０℃以下であるスチレンブタジエンゴムを含むゴム成分、加硫剤としてのジチオモルフォリン、加硫促進剤、カーボンブラック及びオイルを含有し、
前記スチレンブタジエンゴムの含有量が、前記ゴム成分に対して、８５質量％以上である、コンベヤベルト用ゴム組成物である。
【００１２】
本発明のゴム組成物はこのような構成をとるため、所望の効果が得られるものと考えられる。その理由は明らかではないが、およそ以下のとおりと推測される。
コンベヤベルトのローラー乗越え時の走行抵抗を低減させ、稼動時の電力を削減するために、ガラス転移温度が低い、例えば、ブタジエンゴムのようなポリマーを用いる等の手法が有効であると考えられた。
しかし、耐熱性が要求されるコンベヤベルトにおいては、熱時物性や熱老化後の物性を保持する必要があり、ガラス転移温度が低いポリマーなどを用いると耐熱性を満足させることができない場合があることを本発明者は知見した。
これに対して、本発明は、重量平均分子量が５５万以上でありガラス転移温度が−５０℃以下であるスチレンブタジエンゴム（ＳＢＲ）を特定量で含み、加硫剤としてのジチオモルフォリンを使用することによって、耐熱性、省電力性、ゴム物性（特に破断強度、耐摩耗性）に優れると考えられる。
詳細には、加硫剤としてジチオモルフォリンを用いることでモノスルフィド結合を形成することができるため、耐熱性が優れると考えられる。また、ガラス転移温度が低いＳＢＲを用いることでポリマー自体のエネルギーロスが小さくなり省電力性に優れると考えられる。ＳＢＲの重量平均分子量が高く、ＳＢＲの含有量がゴム成分の８５質量％以上であることによってゴム物性に優れると考えられる。
次に、本発明のゴム組成物に用いられる各成分について詳述する。
【００１３】
＜ゴム成分＞
本発明のゴム組成物に含有されるゴム成分は、重量平均分子量が５５万以上でありガラス転移温度が−５０℃以下であるスチレンブタジエンゴムを含む。
【００１４】
＜スチレンブタジエンゴム＞
本発明のゴム組成物に含有されるスチレンブタジエンゴムは、その重量平均分子量が５５万以上でありガラス転移温度が−５０℃以下である。
スチレンブタジエンゴムは、スチレンとブタジエンとの共重合体である。
本発明において、スチレンブタジエンゴムの重量平均分子量は５５万以上であり、本発明の効果（特にゴム物性と省電力性）により優れるという観点から、５５万〜８０万が好ましく、５８万〜７８万がより好ましい。
スチレンブタジエンゴムの重量平均分子量は、テトラヒドロフランを溶媒とするゲルパーミエーションクロマトグラフィー（ＧＰＣ）による測定値をもとにした標準ポリスチレン換算値である。
【００１５】
本発明において、スチレンブタジエンゴムのガラス転移温度は−５０℃以下であり、本発明の効果（特に省電力性）により優れるという観点から、−５０〜−８０℃が好ましく、−５３〜−７５℃がより好ましい。
スチレンブタジエンゴムのガラス転移温度は、ＪＩＳ  Ｋ７１２１：２０１２に準拠し、示差熱分析機器を用いて２０℃／分の昇温温度で熱流速の変化を測定した時に得られる曲線において、変曲点を読み取った値である。
【００１６】
スチレンブタジエンゴムはその製造方法について特に制限されない。例えば従来公知のものが挙げられる。
【００１７】
本発明において、スチレンブタジエンゴムの含有量はゴム成分の全量に対して８５質量％以上であり、本発明の効果（特にゴム物性）により優れるという観点から、８５〜９５質量％が好ましく、８７〜９３質量％がより好ましい。
【００１８】
本発明において、スチレンブタジエンゴムは変性されていないことが好ましい態様の１つとして挙げられる。ここで変性されたスチレンブタジエンゴムは官能基を有するスチレンブタジエンゴムを意味する。官能基としては例えば、フィラーと相互作用することが可能な官能基が挙げられる。具体的な官能基としては例えば、ヒドロキシ基、カルボキシ基、アミノ基が挙げられる。
【００１９】
スチレンブタジエンゴムはそれぞれ単独でまたは２種以上を組み合わせて使用することができる。
複数の種類のスチレンブタジエンゴムを組合せて使用する場合、その組み合わせとしては例えば、重量平均分子量が５５万以上６０万未満のＳＢＲ（ｉ）と重量平均分子量が６０万以上８０万以下のＳＢＲ（ｉｉ）との組合せ（組合せ１）が挙げられる。
本発明の効果（特に、耐熱性、ゴム物性（耐摩耗性、熱時の破断強度））により優れる点で、重量平均分子量が５５万以上６０万未満のＳＢＲ（ｉ）と重量平均分子量が６０万以上７０万以下のＳＢＲとの組合せが好ましい。
【００２０】
組合せ１において、ＳＢＲ（ｉｉ）に対するＳＢＲ（ｉ）の質量比［ＳＢＲ（ｉ）／ＳＢＲ（ｉｉ）］は、本発明の効果（特に、耐熱性、ゴム物性（耐摩耗性、熱時の破断強度））により優れる点で、１〜１０であることが好ましく、１．５〜８であることがより好ましい。
【００２１】
また、複数の種類のスチレンブタジエンゴムの組み合わせとしては例えば、ガラス転移温度が−５４℃より高く−５０℃以下のＳＢＲ（ｉｉｉ）と−８０℃以上−５４℃以下のＳＢＲ（ｉｖ）との組合せ（組合せ２）が挙げられる。
本発明の効果（特に、耐熱性、ゴム物性（耐摩耗性、熱時の破断強度））により優れる点で、ガラス転移温度が−５４℃より高く−５０℃以下のＳＢＲ（ｉｉｉ）と−７０℃以上−５４℃以下のＳＢＲとの組合せが好ましい。
【００２２】
組合せ２におけるＳＢＲ（ｉｖ）に対するＳＢＲ（ｉｉｉ）の質量比［ＳＢＲ（ｉｉｉ）／ＳＢＲ（ｉｖ）］は、ＳＢＲ（ｉｉ）に対するＳＢＲ（ｉ）の質量比と同様である。
【００２３】
また、上記組合せとしては例えば、重量平均分子量が５５万以上６０万未満でありかつガラス転移温度が−５４℃より高く−５０℃以下であるＳＢＲ（ｖ）と、重量平均分子量が６０万以上８０万以下でありかつガラス転移温度が−８０℃以上−５４℃以下であるＳＢＲ（ｖｉ）との組合せ（組合せ３）が挙げられる。
本発明の効果（特に、耐熱性、ゴム物性（熱時の破断強度））により優れる点で、重量平均分子量が５５万以上６０万未満でありかつガラス転移温度が−５４℃より高く−５０℃以下であるＳＢＲ（ｖ）と、重量平均分子量が６０万以上７０万以下でありかつガラス転移温度が−７０℃以上−５４℃以下であるＳＢＲとの組合せが好ましい。
【００２４】
組合せ３において、ＳＢＲ（ｖ）に対するＳＢＲ（ｖｉ）の質量比［ＳＢＲ（ｖ）／ＳＢＲ（ｖｉ）］は、ＳＢＲ（ｉｉ）に対するＳＢＲ（ｉ）の質量比と同様である。
【００２５】
（ブタジエンゴム）
本発明のゴム組成物は、更にブタジエンゴムを含有することができる。ブタジエンゴムは特に制限されない。例えば、従来公知のものが挙げられる。
本発明のゴム組成物はブタジエンゴムを更に含有することによって、本発明の効果により優れる。
【００２６】
ブタジエンゴムの重量平均分子量は、本発明の効果（特にゴム物性と省電力性）により優れるという観点から、２０万〜９０万であるのが好ましく、３０万〜７０万であるのがより好ましい。ＢＲの重量平均分子量は、テトラヒドロフランを溶媒とするゲル・パーミエーション・クロマトグラフィー（ＧＰＣ）により標準ポリスチレン換算により測定された。
ブタジエンゴムのガラス転移温度は、本発明の効果（特に省電力性）により優れるという観点から、−９０〜−１１０℃が好ましく、−１００〜−１１０℃がより好ましい。ブタジエンゴムのガラス転移温度は、ＪＩＳ  Ｋ７１２１：２０１２に準拠し、示差熱分析機器を用いて２０℃／分の昇温温度で熱流速の変化を測定した時に得られる曲線において、変曲点を読み取った値である。
【００２７】
ブタジエンゴムの製造方法は特に制限されない。例えば従来公知のものが挙げられる。
ブタジエンゴムはそれぞれ単独でまたは２種以上を組み合わせて使用することができる。
【００２８】
ブタジエンゴムの含有量は、本発明の効果（特に省電力性）により優れるという観点から、ゴム成分の全量に対して１５質量％以下であることが好ましく、５〜１２質量％がより好ましい。
【００２９】
＜ジチオモルフォリン＞
本発明のゴム組成物は加硫剤としてジチオモルフォリンを含有する。
ジチオモルフォリンは下記式で表される化合物である。
【化１】
0006565512.tif 000002
【００３０】
ジチオモルフォリンはその製造方法について特に制限されない。例えば従来公知のものが挙げられる。
【００３１】
ジチオモルフォリンの含有量は、本発明の効果（特に耐熱性）により優れるという観点から、ゴム成分１００質量部に対して、０．５〜２．０質量部であることが好ましく、０．８〜１．５質量部であることがより好ましい。
【００３２】
本発明のゴム組成物は加硫剤として硫黄を実質的に含有しないのが好ましい態様の１つとして挙げられる。硫黄を実質的に含有しないとは、本発明のゴム組成物全量に対して、硫黄の量が、０〜０．１質量％であることを意味する。
【００３３】
＜加硫促進剤＞
本発明のゴム組成物に含有される加硫促進剤は特に制限されない。例えば、チウラム系、アルデヒド・アンモニア系、グアニジン系、チオウレア系、チアゾール系、スルフェンアミド系、ジチオカルバミン酸塩系等の加硫促進剤が挙げられる。
【００３４】
チウラム系加硫促進剤としては、例えば、テトラメチルチウラム・モノスルフィド（ＴＳ）、テトラメチルチウラムジスルフィド（ＴＭＴＤ）、ジペンタメチレンチウラムテトラスルフィド等が挙げられる。
【００３５】
アルデヒド・アンモニア系加硫促進剤としては、具体的には、例えば、ヘキサメチレンテトラミン（Ｈ）等が挙げられる。
グアニジン系加硫促進剤としては、具体的には、例えば、ジフェニルグアニジン等が挙げられる。
チオウレア系加硫促進剤としては、具体的には、例えば、エチレンチオウレア等が挙げられる。
チアゾール系加硫促進剤としては、具体的には、例えば、ジベンゾチアジルジスルフィド（ＤＭ）、２−メルカプトベンゾチアゾールおよびそのＺｎ塩等が挙げられる。
スルフェンアミド系加硫促進剤としては、具体的には、例えば、Ｎ−シクロヘキシル−２−ベンゾチアゾリルスルフェンアミド（ＣＺ）、Ｎ−ｔ−ブチル−２−ベンゾチアゾリルスルフェンアミド（ＮＳ）等が挙げられる。
ジチオカルバミン酸塩系加硫促進剤としては、具体的には、例えば、Ｎａ−ジメチルジチオカーバメート、Ｚｎ−ジメチルジチオカーバメート、Ｔｅ−ジエチルジチオカーバメート、Ｃｕ−ジメチルジチオカーバメート、Ｆｅ−ジメチルジチオカーバメート、ピペコリンピペコリルジチオカーバメート等が挙げられる。
【００３６】
なかでも、チウラム系加硫促進剤、スルフェンアミド系加硫促進剤が好ましい。
加硫促進剤はそれぞれ単独でまたは２種以上を組み合わせて使用することができる。
【００３７】
加硫促進剤の含有量は、本発明の効果（特に耐熱性）により優れるという観点から、ゴム成分１００質量部に対して、３．０〜４．５質量部であることが好ましく、３．５〜４．０質量部であることがより好ましい。
【００３８】
加硫促進剤に対するジチオモルフォリンの質量比（ジチオモルフォリン／加硫促進剤）は、本発明の効果（特に耐熱性）により優れるという観点から、０．２〜０．３であることが好ましく、０．２２〜０．２８であることがより好ましい。
【００３９】
＜カーボンブラック＞
本発明のゴム組成物に含有されるカーボンブラックは特に限定されない。例えば、ＩＳＡＦ（Ｉｎｔｅｒｍｅｄｉａｔｅ  Ｓｕｐｅｒ  Ａｂｒａｓｉｏｎ  Ｆｕｒｎａｃｅ）、ＨＡＦ（Ｈｉｇｈ  Ａｂｒａｓｉｏｎ  Ｆｕｒｎａｃｅ）、ＳＡＦ（Ｓｕｐｅｒ  Ａｂｒａｓｉｏｎ  Ｆｕｒｎａｃｅ）、ＦＥＦ（Ｆａｓｔ  Ｅｘｔｒｕｄｉｎｇ  Ｆｕｒｎａｃｅ）、ＧＰＦ（Ｇｅｎｅｒａｌ  Ｐｕｒｐｏｓｅ  Ｆｕｒｎａｃｅ）、ＳＲＦ（Ｓｅｍｉ−Ｒｅｉｎｆｏｒｃｉｎｇ  Ｆｕｒｎａｃｅ）、ＦＴ（Ｆｉｎｅ  Ｔｈｅｒｍａｌ）、ＭＴ（Ｍｅｄｉｕｍ  Ｔｈｅｒｍａｌ）等が挙げられる。
【００４０】
なかでも、本発明の効果（特にゴム物性）により優れるという観点から、ＩＳＡＦカーボンブラックが好ましい。
【００４１】
カーボンブラックとしては、市販品を用いることができる。具体的には、ＩＳＡＦとしてはショウブラックＮ２２０（昭和キャボット社製）、ＳＡＦとしてはシースト９（東海カーボン社製）、ＨＡＦとしてはシースト３（東海カーボン社製）、ＦＥＦとしてはＨＴＣ＃１００（新日化カーボン社製）等が例示される。また、ＧＰＦとしては旭＃５５（旭カーボン社製）、シーストＶ（東海カーボン社製）、ＳＲＦとしては旭＃５０（旭カーボン社製）、三菱ダイアブラックＲ（三菱化学社製）、ＦＴとしては旭＃１５（旭カーボン社製）、ＨＴＣ＃２０（新日化カーボン社製）等を用いることができる。
【００４２】
カーボンブラックの含有量は、本発明の効果（特にゴム物性）により優れるという観点から、ゴム成分１００質量部に対して、４０〜６０質量部であることが好ましく、４５〜５５質量部であることがより好ましい。
【００４３】
＜オイル＞
本発明のゴム組成物はオイルを含有する。オイルはゴム組成物に使用できるオイルであれば特に制限されない。例えば、プロセスオイル、アロマオイル、油展品のゴムに含まれるオイルが挙げられる。
オイルはそれぞれ単独でまたは２種以上を組み合わせて使用することができる。
【００４４】
オイルの含有量は、本発明の効果（特に省電力性と耐熱性）により優れるという観点から、ゴム成分１００質量部に対して、ゴム成分１００質量部に対して、５〜２０質量部であることが好ましく、７〜１９質量部であることがより好ましい。
【００４５】
（その他の成分）
本発明のゴム組成物は、上記各成分以外に、必要に応じて、所定のスチレンブタジエンゴム及びＢＲ以外のゴム；ジチオモルフォリン及び硫黄以外の加硫剤；カーボンブラック以外の充填剤；酸化亜鉛、ステアリン酸、オレイン酸およびこれらのＺｎ塩等のような加硫助剤；加硫遅延剤、老化防止剤、酸化防止剤、顔料（染料）、可塑剤、揺変成付与剤、紫外線吸収剤、難燃剤、溶剤、界面活性剤（レベリング剤を含む）、分散剤、脱水剤、防錆剤、接着付与剤、帯電防止剤などの添加剤が挙げられる。上記その他の成分の量は適宜選択することができる。
【００４６】
カーボンブラック以外の充填剤としては、例えば、シリカが挙げられる。本発明のゴム組成物に使用することができるシリカは特に制限されない。例えば、従来公知のものが挙げられる。
シリカの含有量は、本発明の効果（特にゴム物性）がより優れる点で、ゴム成分１００質量部に対して、５〜１５質量部であることが好ましく、７．５〜１２．５質量部であることがより好ましい。
【００４７】
（製造方法）
本発明のゴム組成物の製造方法としては、例えば、ゴム成分、カーボンブラック、オイル及び必要に応じて使用することができる各種添加剤を、ロール、ニーダー、バンバリーミキサー等で混練して混合物を得て、ついで、上記のとおり得られた混合物に加硫剤、加硫促進剤を加えこれらを混練ロール機等で混練することによって製造する方法が挙げられる。
また、本発明のゴム組成物は、通常行われる条件で加硫することができる。例えば、温度１４０〜１５０℃程度の条件下で、０．５〜１時間、加熱することによって加硫することができる。加硫は必要に応じて加圧してもよい。
【００４８】
（用途）
本発明のゴム組成物の用途としては、例えば、コンベヤベルトが挙げられる。
【００４９】
［コンベヤベルト］
本発明のコンベヤベルトについて以下に説明する。
本発明のコンベヤベルトは、本発明のコンベヤベルト用ゴム組成物を用いて製造されるコンベヤベルトである。
本発明のコンベヤベルトに使用されるゴム組成物は本発明のコンベヤベルト用ゴム組成物であれば特に制限されない。
【００５０】
本発明のコンベヤベルトは、上面カバーゴム層、補強層および下面カバーゴム層を有するコンベヤベルトであるのが好ましい態様の１つとして挙げられる。
下面カバーゴム層を構成する層の数は、１以上であればよい。２以上とすることができる。上面カバーゴム層も同様である。
下面カバーゴム層を構成する層の数が複数である場合、下面カバーゴム層の各層を形成するゴム組成物は同じでも異なってもよい。上面カバーゴム層も同様である。
【００５１】
（下面カバーゴム層）
下面カバーゴム層が、本発明のコンベヤベルト用ゴム組成物によって形成されるのが好ましい態様の１つとして挙げられる。また下面カバーゴム層の少なくとも表面が本発明のコンベヤベルト用ゴム組成物によって形成されるのが好ましい。本発明のコンベヤベルトの下面カバーゴム層が本発明のゴム組成物によって製造されている場合、本発明の効果により優れる。
本発明のコンベヤベルトにおいて、下面カバーゴム層の厚さが５〜２０ｍｍであるのが好ましく、６〜１５ｍｍであるのがより好ましい。ここで、下面カバーゴム層が複数の層で構成される場合、下面カバーゴム層の厚さはこれらの層の合計の厚さをいう。
【００５２】
（補強層）
補強層の芯体は特に限定されず、通常のコンベヤベルトに用いられるものを適宜選択して用いることができる。具体例としては、例えば、綿布と化学繊維または合成繊維とからなるものにゴム糊を塗布、浸潤させたもの、ＲＦＬ処理したものを折り畳んだもの、特殊織のナイロン帆布、スチールコード等が挙げられる。補強層の形状は特に限定されず、例えば、シート状、ワイヤー状の補強線を並列に埋込むものであってもよい。補強層はそれぞれ単独でまたは２種以上を組み合わせて使用することができる。
【００５３】
（上面カバーゴム層）
上面カバーゴム層は２層以上から構成されていることが好ましい態様の１つとして挙げられる。例えば、運搬物搬送面となる外層と接着層としての内層を有する場合が挙げられる。上面カバーゴム層を製造するために使用されるゴム組成物は特に制限されない。例えば従来公知のものが挙げられる。
【００５４】
本発明のコンベヤベルトを添付の図面を用いて以下に説明する。本発明のコンベヤベルトは図面に限定されない。
【００５５】
図１は、本発明のコンベヤベルトの好適な実施態様の一例を模式的に示した断面図である。図１において、コンベヤベルト１は、補強層３を中心層とし、その両側に上面カバーゴム層２と下面カバーゴム層４が設けられており、上面カバーゴム層２は外層１１と内層１２の２層から構成され、下面カバーゴム層４は外層１６と内層１５の２層から構成されている。コンベヤベルト１は運搬物搬送面５を有する。
外層１１、内層１２、内層１５及び外層１６からなる群から選ばれる少なくとも１種を本発明のコンベヤベルト用ゴム組成物によって形成することができる。内層１５及び外層１６からなる群から選ばれる少なくとも１種を本発明のコンベヤベルト用ゴム組成物によって形成することが好ましく、少なくとも外層１６を本発明のコンベヤベルト用ゴム組成物によって形成することがより好ましい。
【００５６】
（製造方法）
本発明のコンベヤベルトの製造方法は特に限定されず、通常用いられる方法等を採用することができる。具体的には、例えば、まず、ロール、ニーダー、バンバリーミキサー等を用いて各カバーゴム層用の原料を混練りした後、カレンダー等を用いて各カバーゴム層用にシート状に成形し、次に、得られた各層を補強層を挟み込むように所定の順序で積層し、１５０〜１７０℃の温度で１０〜６０分間加圧する方法が好適に例示される。
【００５７】
本発明のコンベヤベルトは耐熱性に優れるため、６０〜１５０℃の条件下で使用することができる。
【実施例】
【００５８】
＜ゴム組成物の製造＞
下記表１に示す組成成分（質量部）を混合して各ゴム組成物を製造した。なお油展品であるＳＢＲ３については使用量を２段で示し、２段のうちの上段は油展品としてのＳＢＲ３の量であり、下段はＳＢＲ３に含まれる正味のＳＢＲの量である。ＳＢＲ４も同様である。
【００５９】
＜評価＞
上記のとおり製造された各ゴム組成物について、以下の評価を行った。結果を下記表１に示す。
【００６０】
・破断強度（ＴB）
（試験片）
上記のとおり製造された各ゴム組成物を１５０℃の条件下で３０分間加硫した各加硫ゴムから３号ダンベル状に試験片を打ち抜き、これを初期試験片とした。初期試験片の厚さは２．０ｍｍであった。
（耐熱試験）
上記のとおり得られた初期試験片を１００℃の条件下で１６８時間置く耐熱試験を行った。
【００６１】
（引張試験）
（（引張試験１：ＢＬ  ＴＢ））
上記のとおり得られた初期試験片を用い、ＪＩＳ  Ｋ６２５１：２０１０に準じて、引張速度５００ｍｍ／分での引張試験を行い、破断強度（ＴB）［ＭＰａ］を室温（２３℃）にて測定した。この結果を「ＢＬ  ＴＢ」として示した。
【００６２】
（（引張試験２：ＡＧ  ＴＢ・耐熱性の評価））
初期試験片を耐熱試験後の試験片に代えた他は、上記の同様に引張試験を行って破断強度（ＴB）［ＭＰａ］を室温にて測定した。この結果を「ＡＧ  ＴＢ」として示した。「ＡＧ  ＴＢ」が大きいほど耐熱性（具体的には耐熱老化性）に優れる。
【００６３】
（（引張試験３：熱時  ＴＢ・熱時のゴム物性の評価））
引張試験の温度条件を１００℃に代えた他は、上記ＢＬ  ＴＢと同様に引張試験を行って破断強度（ＴB）［ＭＰａ］を測定した。この結果を「熱時  ＴＢ」として示した。「熱時  ＴＢ」が大きいほど熱時のゴム物性（破断強度）に優れる。
【００６４】
・耐摩耗性
上記のとおり製造された各ゴム組成物を１５０℃の条件下で３０分間加硫した各加硫ゴムのＤＩＮ摩耗試験をＪＩＳ  Ｋ６２６４−２：２００５に準じて行った。室温でＤＩＮ摩耗試験を行った際の摩耗量（ｍｍ3）を測定した。摩耗量が少ないほうがゴム物性として耐摩耗性に優れることを示す。
【００６５】
・省電力性
上記のとおり製造された各ゴム組成物を１５０℃の条件下で３０分間加硫した各加硫ゴムについて、上島製作所社製の粘弾性測定装置を用い、温度２０℃又は８０℃、周波数１０Ｈｚ、歪２％で貯蔵弾性率（Ｅ′）及びｔａｎδを測定し、得られた測定値を用いて「ｔａｎδ／Ｅ′1/3」を算出した。ｔａｎδ／Ｅ′1/3が小さいほど、エネルギーロスが低く、省電力性に優れることを示す。温度２０℃でのｔａｎδ／Ｅ′1/3を省電力性（２０℃）、温度８０℃でのｔａｎδ／Ｅ′1/3を省電力性（８０℃）と示す。ｔａｎδ／Ｅ′1/3が小さいほうが省電力性に優れる。
【００６６】
【表１】
0006565512.tif 000003
【００６７】
上記表１に示す各ＳＢＲの詳細は下記表２のとおりである。
【表２】
0006565512.tif 000004
【００６８】
上記表１に示すＳＢＲ以外の各成分の詳細は以下のとおりである。
・ＢＲ：ブタジエンゴム、Ｎｉｐｏｌ  ＢＲ１２２０（日本ゼオン社製）、重量平均分子量５７万、ガラス転移温度−１０５℃
・ＣＢ  ＩＳＡＦ：カーボンブラックＩＳＡＦ（ショウブラックＮ２２０、昭和キャボット社製）
・シリカ：商品名ニップシールＡＱ、東ソーシリカ社製
・オイル１：アロマオイル（マシン油２２、昭和シェル社製）
・ジチオモルフォリン：バルノックＲ、大内新興化学工業社製
・加硫促進剤１：Ｎ−ｔｅｒｔ−ブチル−２−ベンゾチアゾリルスルフェンアミド（ノクセラーＮＳ−Ｐ（ＮＳ）、三新化学工業社製）
・加硫促進剤２：テトラメチルチウラム・モノスルフィド（サンセラーＴＳ、三新化学工業社製）
【００６９】
表１に示す結果から明らかなように、スチレンブタジエンゴムの重量平均分子量が所定の範囲外である比較例１は耐熱試験後の試験片を用いて２３℃の条件下で測定された破断強度（ＡＧ  ＴＢ）が低く、耐熱性が悪かった。また比較例１は耐摩耗性が低くゴム物性が悪かった。比較例１は省電力性が悪かった。
【００７０】
これに対して、実施例１〜３は所望の効果が得られた。
実施例１と実施例２、３とを比較すると、重量平均分子量が５５万以上６０万未満であるＳＢＲと重量平均分子量が６０万以上８０万以下であるＳＢＲとを併用する、又は、ガラス転移温度が−５４℃より高く−５０℃以下であるＳＢＲと−８０℃以上−５４℃以下であるＳＢＲとを併用する、実施例２、３は、重量平均分子量が５５万以上６０万未満でありガラス転移温度が−５４℃より高く−５０℃以下であるＳＢＲを単独で使用する実施例１よりも、本発明の効果（特に、耐熱性、ゴム物性（熱時の破断強度））により優れた。
また、「ＢＬ  ＴＢ」と「ＡＧ  ＴＢ」について実施例１と実施例２、３とを比較すると、「ＢＬ  ＴＢ」については実施例１が実施例２、３よりも高いものの、耐熱試験後に測定された「ＡＧ  ＴＢ」については実施例２、３が実施例１よりも高かった。実施例１では耐熱試験後の「ＡＧ  ＴＢ」が「ＢＬ  ＴＢ」より大きく低下することに対し、実施例２、３ではその低下が非常に小さいことが明らかとなった。
【００７１】
また、重量平均分子量が５５万以上６０万未満でありかつガラス転移温度が−５４℃より高く−５０℃以下であるＳＢＲに対して、別の種類のＳＢＲをそれぞれ併用する実施例２、３を比較すると、重量平均分子量が６０万以上７０万以下である、及び／又は、ガラス転移温度が−７０℃以上−５４℃以下であるＳＢＲを併用する実施例２が、重量平均分子量が７０万を超える、及び／又は、ガラス転移温度が−７０℃未満であるＳＢＲを併用する実施例３よりも、熱時の破断強度により優れた。
【符号の説明】
【００７２】
１：コンベヤベルト
２：上面カバーゴム層
３：補強層
４：下面カバーゴム層
５：運搬物搬送面
１１、１６：外層
１２、１５：内層
【図１】
0006565512.tif 000005